(57)【特許請求の範囲】
【請求項１】
過共晶AlSi合金により内燃エンジン用シリンダライナを製造する方法において；
溶射成形によって上記合金溶湯を回転支持パイプ上に付着蓄積させることにより、粒径約0.5〜20μmのSi一次粒子を含む過共晶AlSi合金材料から成る肉厚6〜20mmの厚肉パイプを直接に形成する第１ステップと；
250〜500℃の温度における熱間加工によって上記厚肉パイプの肉厚を1.5〜5mmに減少させ、薄肉パイプ材とする第２ステップと；
上記薄肉パイプ材を切断して所望の長さのシリンダライナを作製する第３ステップと；
を順次実行することを特徴とする過共晶AlSi合金による内燃エンジン用シリンダライナの製造方法。
【請求項２】
上記厚肉パイプの形成のため、下記組成、即ち、
Al Si（17〜35重量％）Cu（2.5〜3.5重量％）Mg（0.2〜2.0重量％）Ni（0.5〜2重量％）
の合金溶湯を使用することを特徴とする請求項１に記載の過共晶AlSi合金による内燃エンジン用シリンダライナの製造方法。
【請求項３】
上記厚肉パイプの形成のため、下記組成、即ち、
Al Si（17〜35重量％）Fe（3〜5重量％）Ni（1〜2重量％）
の合金溶湯を使用することを特徴とする請求項１に記載の過共晶AlSi合金による内燃エンジン用シリンダライナの製造方法。
【請求項４】
上記厚肉パイプの形成のため、下記組成、即ち、
Al Si（25〜35重量％）
の合金溶湯を使用することを特徴とする請求項１に記載の過共晶AlSi合金による内燃エンジン用シリンダライナの製造方法。
【請求項５】
上記厚肉パイプの形成のため、下記組成、即ち、
Al Si（17〜35重量％）Cu（2.5〜3.3重量％）Mg（0.2〜2.0重量％）Mn（0.5〜5重量％）の合金溶湯を使用することを特徴とする請求項１に記載の過共晶AlSi合金による内燃エンジン用シリンダライナの製造方法。
【請求項６】
溶射成形において、ケイ素の一部を、使用されるAlSi合金の溶湯によって、また、ケイ素の他の一部を、Si粉体の形で粒子インゼクタによって、上記厚肉パイプに導入することを特徴とする請求項１ないし５の何れか一に記載の過共晶AlSi合金による内燃エンジン用シリンダライナの製造方法。
【請求項７】
溶射成形において、粒子インゼクタによって、オキシドセラミック系または非オキシドセラミック系の耐摩耗性粒子を更に導入することを特徴とする請求項１ないし５の何れか一に記載の過共晶AlSi合金による内燃エンジン用シリンダライナの製造方法。
【請求項８】
Si一次粒子を粗大化させるため、上記第１ステップで得た厚肉パイプを第２ステップに入る前に460〜540℃において0.5〜10hrの時間インターバルにわたって過時効焼なましを行い、Si一次粒子を2〜30μmの粒径に成長させることを特徴とする請求項１ないし７の何れか一に記載の過共晶AlSi合金による内燃エンジン用シリンダライナの製造方法。
【請求項９】
円形圧縮またはハンマ円形鍛造によって上記厚肉パイプの熱間加工を行うことを特徴とする請求項１ないし８の何れか一に記載の過共晶AlSi合金による内燃エンジン用シリンダライナの製造方法。
【請求項１０】
マンドレルを使用するパイプ圧延によって上記厚肉パイプの熱間加工を行うことを特徴とする請求項１ないし８の何れか一に記載の過共晶AlSi合金による内燃エンジン用シリンダライナの製造方法。
【請求項１１】
圧延によって上記厚肉パイプの熱間加工を行うことを特徴とする請求項１ないし８の何れか一に記載の過共晶AlSi合金による内燃エンジン用シリンダライナの製造方法。
【請求項１２】
パイプ引抜によって上記厚肉パイプの熱間加工を行うことを特徴とする請求項１ないし８の何れか一に記載の過共晶AlSi合金による内燃エンジン用シリンダライナの製造方法。
【請求項１３】
リングローリングによって上記厚肉パイプの熱間加工を行うことを特徴とする請求項１ないし８の何れか一に記載の過共晶AlSi合金による内燃エンジン用シリンダライナの製造方法。
【請求項１４】
背圧付与もしくは無背圧による前方または後方中空フロープレスによって上記厚肉パイプの熱間加工を行うことを特徴とする請求項１ないし８の何れか一に記載の過共晶AlSi合金による内燃エンジン用シリンダライナの製造方法。
【発明の詳細な説明】
【０００１】
【発明の属する技術分野】
本発明は、耐熱性で耐摩耗性のアルミニウム材料からなり、特に、過共晶AlSi合金からなる内燃エンジン用シリンダライナの製造方法に関する。
【０００２】
【従来の技術】
シリンダライナは、内燃エンジンのクランクハウジングのシリンダ開口内に挿入、圧入または注形され摩耗を受ける構成部材である。
内燃エンジンのシリンダ摩擦面は、ピストンまたはピストンリングによる強い摩擦負荷および局部的に現れる高温を受ける。従って、上記面は耐摩耗性で耐熱性の材料で構成する必要がある。
上記目的の達成のため、特に、シリンダボアの表面に耐摩耗性コーチングを施工する多数の方法がある。他の方策の場合、耐摩耗性材料からなるシリンダライナをシリンダに設ける。即ち、特に、ねずみ鋳鉄製シリンダライナを使用するが、この材料は、アルミニウム材料に比して熱伝導度が小さい上、他にも幾つかの欠点を有する。
【０００３】
この問題は、まず、過共晶AlSi合金から注形したシリンダブロックによって解決された。然しながら、鋳造技術的理由から、ケイ素含量は、最大20重量％に制限されていた。鋳造法には、更に、溶湯の凝固中、粒径の比較的大きい（約30〜80μm）ケイ素一次粒子が析出するという欠点がある。上記粒子は、その粒径および角張ったエッジの鋭い形状に基づき、ピストンおよびピストンリングの摩耗を誘起する。従って、対応するコーチング／被覆層によってピストンおよびピストンリングを保護しなければならない。ピストン／ピストンリングに接触するSi粒子は、機械加工によって平坦化される。この種の機械加工に続いて、電気化学約処理を行うので、アルミニウムマトリックスが、Si粒子の間に容易に戻され、従って、支持骨格としてのSi粒子が、シリンダ内面から僅かに突出するようになる。このように作製されたシリンダの欠点は、一つにはかなりの製造経費（高価な合金、面倒な機械加工、鉄を被覆したピストン、補強したピストンリング）にあり、他にはSi粒子の不均一な分布にある。即ち、組織内にSi粒子を含まず、従って、激しく摩耗する部分が広い範囲にわたって存在する。この摩耗を避けるためにはシリンダライナと摩擦相手との間に分離媒体として比較的厚い油膜が必要である。油膜の厚さの調節には、特に、Si粒子の露出高さが決定的である。然しながら、比較的厚い油膜は、マシンの摩擦ロスの増大および有害物質放射量の著しい増加を誘起する。
【０００４】
他方、亜共晶AlSi合金で製造され、過共晶AlSi合金材料からなるシリンダライナを備えたDE 4,230,228にシリンダブロックは安価である。然しながらこの場合も、上記問題は解決されない。
【０００５】
本発明においては、過共晶AlSi合金の利点をシリンダライナ材料として利用できるようSi粒子に関する組織を変更する。鋳造技術的に実現できないアルミニウム合金は、よく知られているように、粉末冶金法または溶射成形によって適切に製造できる。
【０００６】
かくして、高いSi含量、Si粒子の微細度および均一な分布により、極めて良好な耐摩耗性を有し、補助元素（例えば、Fe、NiまたはMn）の添加によって所要の耐熱性が与えられた過共晶AlSi合金を調製できる。上記合金内に存在するSi一次粒子は、約0.5〜20μmの粒径を有する。従って、かくして調製された合金は、シリンダライナ材料に好適である。
【０００７】
アルミニウム合金は一般に加工し易いが、この過共晶AlSi合金の変形操作には問題がある。過共晶AlSi合金からシリンダライナを製造する方法は、EP 635,318号により公知である。この場合、シリンダライナは、圧力1,000〜10,000ｔおよび押出速度0.5〜１２m／minで押出加工によって製造される。押出加工によって目標寸法のシリンダライナを安価に生産するには、極めて高い押出速度が必要である。加工し難くいこの種の合金においてシリンダライナの薄い肉厚を達成する場合、高い押出速度は、押出時に輪郭の引裂を誘起することが判明している。
【０００８】
中空円筒体、いわゆる、パイプインゴットの溶射成形は、WO87／03012から公知である。例えば、肉厚25〜40mmのパイプインゴットの製造が記載されている。例えば、押出加工によって、この種のパイプインゴットを薄肉パイプに加工する場合、上述の問題が生ずる。
【０００９】
【発明が解決しようとする課題】
本発明の課題は、耐摩耗性、耐熱性の点で改良され、エンジン運転中に必要な油膜が薄くて済むので有害物質放射量が軽減されたシリンダライナを安価に製造する方法を提供することにある。
【００１０】
【課題を解決するための手段】
この課題は、本発明に基づき、請求項１に記載の操作工程を含む方法によって解決される。本発明の実施例を従属請求項に示した。
【００１１】
即ち、本発明は、
過共晶AlSi合金により内燃エンジン用シリンダライナを製造する方法において；
溶射成形によって上記合金溶湯を回転支持パイプ上に付着蓄積させることにより、粒径約0.5〜20μmのSi一次粒子を含む過共晶AlSi合金材料から成る肉厚6〜20mmの厚肉パイプを直接に形成する第１ステップと；
250〜500℃の温度における熱間加工によって上記厚肉パイプの肉厚を1.5〜5mmに減少させ、薄肉パイプ材とする第２ステップと；
上記薄肉パイプ材を切断して所望の長さのシリンダライナを作製する第３ステップと；
を順次実行することを特徴とするものである。
【００１２】
上記厚肉パイプの形成のため、利用目的に応じて下記組成、即ち、
Al Si（17〜35重量％）Cu（2.5〜3.5重量％）Mg（0.2〜2.0重量％）Ni（0.5〜2重量％）の合金溶湯を使用することが推奨される。
【００１３】
或いはまた、上記厚肉パイプの形成のため、下記組成、即ち、
Al Si（17〜35重量％）Fe（3〜5重量％）Ni（1〜2重量％）
の合金溶湯を使用することも推奨される。
【００１４】
或いはまた、上記厚肉パイプの形成のため、下記組成、即ち、
Al Si（25〜35重量％）
の合金溶湯を使用することも推奨される。
【００１５】
更にまた、上記厚肉パイプの形成のため、下記組成、即ち、
Al Si（17〜35重量％）Cu（2.5〜3.3重量％）Mg（0.2〜2.0重量％）Mn（0.5〜5重量％）
の合金溶湯を使用することも推奨される。
【００１６】
溶射成形の場合、ケイ素の一部を、使用されるAlSi合金の溶湯によって、また、ケイ素の他の一部を、Si粉体の形で粒子インゼクタによって、上記厚肉パイプに導入することも推奨される。
【００１７】
上記の溶射成形の場合、粒子インゼクタによって、オキシドセラミック系または非オキシドセラミック系の耐摩耗性粒子を更に導入することも推奨される。
【００１８】
Si一次粒子を粗大化させるため、上記第１ステップで得た厚肉パイプを第２ステップに入る前に460〜540℃において0.5〜10hrの時間インターバルにわたって過時効焼なましを行い、Si一次粒子を2〜30μmの粒径に成長させることが推奨される。
【００１９】
前記第２ステップにおいては、円形圧縮またはハンマ円形鍛造によって上記厚肉パイプの熱間加工を行うことができる。
上記厚肉パイプの熱間加工は、更にマンドレルを使用するパイプ圧延、圧延、パイプ引抜、リングローリングによって行うことも可能である。
背圧付与もしくは無背圧による前方または後方中空フロープレスによって上記厚肉パイプの熱間加工を行うことも可能である。
この場合において、「中空フロープレス」とは、パイプ状の中空な製品を得るため素材を大きく流動させる押出加工であることを意味し、「前方」とは、素材が、プレスポンチのプレス方向（進行方向）と同一の前方向へ押し延ばされる押出加工状態を意味し、また、「後方」とは、素材が、プレスポンチのプレス方向（進行方向）とは反対の後方向へ押し延ばされる押出加工状態を意味するものである。
【００２０】
【発明の実施の形態】
上記第１ステップで製造される過共晶AlSi合金の所要の摩擦性質は、特に、粒径範囲0.5〜20μmの一次析出粒子として、又は80μm以下の粒径範囲の添加粒子としてケイ素粒子を材料中に含ませることによって獲得できる。この種のAl合金の調製には、通常の鋳造法の場合よりも遥かに大きい高合金溶湯の凝固速度を可能とする方法を使用しなければならない。
【００２１】
パイプインゴット（厚肉パイプ）の作製手段として好適な方法としては、溶射成形法（以下、単に″溶射成形″という。）が挙げられる。所望の性質の達成のため、多量のケイ素を加えたアルミニウム合金の溶湯を噴射し、窒素流中で1,000℃／secの冷却速度で冷却する。なお部分的に溶融した粉体粒子を水平に保たれた回転軸のまわりに回転する同種材料又は通常のアルミニウム材料（例えば、Al  Mg Si0.5）からなる支持パイプ上に噴射する。操作中、好ましくは２〜３mm肉厚を有する支持パイプを噴射流の下方を線形に移動させる。支持パイプの回転運動および並進運動の重畳によって、所定の内径を有する円筒形パイプが得られる。外径は、送り速度および有効成形速度によって決まる。かくして、肉厚6〜20mmの厚肉パイプを製造できる（第１ステップ）。支持パイプの適切な供給案内系によって、ほぼ連続的な生産運転を達成できる。
【００２２】
上記溶射成形プロセスにおいて高い冷却速度にもとづき、粒径20μm以下のSi一次析出物が生ずる。プロセス中に凝固速度を調節できる″ガス／金属比″（溶湯1kg当り標準状態ガスm3）によって、適切なSi析出粒が得られる。溶湯の高い凝固速度及び過飽和に基づき、最大40重量％までの含有量を実現できる。ガス流中のアルミニウム溶湯の急冷にもとづき、得られたパイプの過飽和状態は、ほぼ″凍結″される。
【００２３】
更に、溶射成形プロセスによって、溶融状態にない粒子を粒子インゼクタによってパイプインゴット内に導入する可能性が与えられる。上記粒子は、任意の幾何学的形状および2μm〜400μmの範囲の任意の粒径を有するので、組織の多様な調節が可能となる。上記粒子は、例えば、2μm〜400μmの範囲のSi粒子又は上記粒径範囲の、例えば、市販されており摩擦の観点から適切なオキシドセラミック粒子（例えば、Al2O3）又はオキシドセラミックではない粒子（例えば、SiC、B4C等）であってよい。
【００２４】
溶射成形したパイプの組織状態は以降の過時効焼なましによって変更できる。焼なましによって、所要の摩擦性質に望ましいよう、2〜30μmのSi粒径に組織を調整できる。焼なましプロセス中のSi粒子の成長は、固体中の拡散によって行われ、この際小さいSi粒子が消失する。この拡散は、過時効温度および焼なまし処理の時間に依存する。温度が高いほどSi粒子の成長は速くなる。然しながら、このプロセスにおいて、時間は下位の役割を演じるに過ぎない。適切な温度は、約500℃であり、この場合、焼なまし時間は3〜5hrで十分である。
このように調製した適切な組織は、以降の操作工程において変化しないか、所要の摩擦性質に好適なように変えられる。
【００２５】
このように製造した厚肉パイプの出発肉厚に依存して、各種の方法にもとづく熱間加工によって、所要の目標寸法に肉厚を減少できる（第２ステップ）。操作温度は、300〜550℃である。この場合、熱間加工は、成形に役立つのみならず、溶射成形された出発材料のプロセス起因の残存気孔（1〜5％）の閉鎖にも役立つ。
【００２６】
次いで、目標寸法に成形された薄肉パイプを所要の長さのパイプ片に切断する（第３ステップ）。
本発明に係る方法には、シリンダライナの材料を適切に加工できるという利点がある。同時に、薄肉パイプの単段押出加工の場合の押出圧、押出速度および生産品質に関する高経費および経済性は、上述の製造方式によって有効に回避される。
【００２７】
【実施例】
実施例１：
組成Al Si25 Cu2.5 Mg1 Ni1（各成分に付記した数値は重量％を示す。）の合金を830℃の溶融温度において4.5m3／kgのガス／金属比（溶湯1kg当り標準状態のガスm3）で溶射成形法に基づき、支持パイプ（内径：69.5mm、肉厚：2.0mm）の外面上に0.6m／minの送り速度で成形して肉厚15.0mm（支持パイプの肉厚を含む）の厚肉パイプを得た（第１ステップ）。上記条件で溶射成形した材料中に、粒径範囲1〜10μmのSi粒子が析出した。
溶射成形したこの厚肉パイプを520℃において4hr焼なまし処理をした。この焼なまし処理後、Si析出粒子の粒径範囲は2〜30μmとなった。
次いで、熱間加工において、心棒を使用して420℃で円形圧縮して、上記溶射成形された外径98mmの厚肉パイプを外径79mm、内径69mm（従って、肉厚5mm）の薄肉パイプに加工した（第２ステップ）。加工度は、溶射成形したパイプの上記残存気孔を閉鎖するのに十分であった。円形圧縮の場合、他の組織変化は起きなかった。
【００２８】
【発明の効果】
本発明は以上の如く構成されるので、本発明によるときは、耐摩耗性及び耐熱性が高く、エンジンオイルの油膜が薄くできるので有害物質の放出量も少ない優れた過共晶AlSi合金による内燃エンジン用シリンダライナを安価に製造し得るものである。